(57)【要約】  光散乱層（２００）は基板（１００）の第１面（１０２）に形成されており、複数の粒子（２０２）を含んでいる。発光部（１４０）は基板（１００）の第１面（１０２）に形成されており、光散乱層（２００）を挟んで基板（１００）に対向している。ここで、基板（１００）の厚さ方向において、光散乱層（２００）は、第１領域（２０４）及び第２領域（２０６）を有している。第１領域（２０４）は基板（１００）に接している領域である。第２領域（２０６）は、第１領域（２０４）よりも発光部（１４０）側に位置している。第１領域（２０４）における粒子（２０２）の体積比率は、第２領域（２０６）における粒子（２０２）の体積比率よりも低い。
2017130278.tif 000002
【特許請求の範囲】
【請求項１】
基板と、
前記基板の第１面に形成され、粒子を含む光散乱層と、
前記基板の前記第１面に形成され、前記光散乱層を挟んで前記基板に対向する発光部と、
を備え、
前記基板の厚さ方向において、前記光散乱層は、第１領域と、前記第１領域よりも前記粒子の体積比率が大きく前記第１領域よりも前記発光部側に位置している第２領域と、
を備え、
前記第１領域は、前記基板に接している発光装置。
【請求項２】
請求項１に記載の発光装置において、
前記第１領域における前記粒子の体積比率は、前記第２領域における前記粒子の体積比率の１／４以下である発光装置。
【請求項３】
請求項１又は２に記載の発光装置において、
前記光散乱層のバインダーの屈折率は１．２以上２．２以下である発光装置。
【請求項４】
請求項１〜３のいずれか一項に記載の発光装置において、
前記発光部は、前記光散乱層側から順に、第１電極、有機層、及び第２電極を有し、
前記光散乱層と前記第１電極の間に平坦化層を有し、
前記平坦化層の屈折率は１．５以上２．２以下であり、
前記第１電極は透光性を有しており、かつ屈折率が１．５以上２．２以下である発光装置。
【請求項５】
請求項４に記載の発光装置において、
前記平坦化層の厚さは前記粒子の平均の直径よりも大きい発光装置。
【請求項６】
請求項１〜５のいずれか一項に記載の発光装置において、
前記粒子を構成する物質は、酸化チタン、酸化ジルコニウム、又は酸化シリコンである発光装置。
【請求項７】
請求項１〜６のいずれか一項に記載の発光装置において、
前記基板の前記第１面とは逆側の面である第２面に設けられた光機能層を備え、
前記光機能層は、前記基板とは逆側の面に凹部又は凸部を繰り返し有する発光装置。
【請求項８】
請求項１〜７のいずれか一項に記載の発光装置において、
前記第１領域の厚さは、１０ｎｍ以上１００ｎｍ以下である発光装置。
【発明の詳細な説明】
【技術分野】
【０００１】
本発明は、発光装置に関する。
【背景技術】
【０００２】
照明装置や表示装置などの発光装置の光源の一つに、有機ＥＬ素子がある。有機ＥＬ素子は、第１電極と第２電極の間に有機層を配置した構成を有している。有機ＥＬ素子における課題の一つに、有機層からの発光のうち発光装置の外部に取り出される光の割合（光取出効率）を向上させることがある。【０００３】
特許文献１には、有機ＥＬ素子の光取出効率を向上させるために、有機ＥＬ素子と基板の間に光散乱層を設けることが記載されている。この光散乱層は、ベース材に複数の散乱物質を分散させた構成を有している。特許文献１において、光散乱層内の散乱物質の密度は、厚さ方向に分布を有している。具体的には、透明電極から０．２μｍ以内の領域における散乱物質の密度は、透明電極から２μｍにおける散乱物質の密度よりも小さくなっている。
【先行技術文献】
【特許文献】
【０００４】
【特許文献１】特開２０１５−９２５０５号公報
【発明の概要】
【発明が解決しようとする課題】
【０００５】
有機ＥＬ素子などの発光部からの光取出効率を向上させるためには、特許文献１に記載されているように、発光部と基板の間に光散乱層を設けることが好ましい。一方、光散乱層は粒子を含有しているため、基板と光散乱層の密着性が低くなる可能性がある。【０００６】
本発明が解決しようとする課題としては、発光部と基板の間に光散乱層を設けた場合に、光散乱層と基板の密着性を向上させることが一例として挙げられる。
【課題を解決するための手段】
【０００７】
請求項１に記載の発明は、基板と、
前記基板の第１面に形成され、粒子を含む光散乱層と、
前記基板の前記第１面に形成され、前記光散乱層を挟んで前記基板に対向する発光部と、
を備え、
前記基板の厚さ方向において、前記光散乱層は、第１領域と、前記第１領域よりも前記粒子の体積比率が大きく前記第１領域よりも前記発光部側に位置している第２領域と、
を備え、
前記第１領域は、前記基板に接している発光装置である。
【図面の簡単な説明】
【０００８】
上述した目的、およびその他の目的、特徴および利点は、以下に述べる好適な実施の形態、およびそれに付随する以下の図面によってさらに明らかになる。【０００９】
【図１】実施形態に係る発光装置の構成を示す断面図である。
【図２】光散乱層における粒子の体積含有率と発光装置から出射した光の強さの関係をシミュレートした結果を示す図である。
【図３】光散乱層のバインダーの屈折率と発光装置から出射した光の強さの関係をシミュレートした結果を示す図である。
【図４】粒子の粒子径と発光装置から出射した光の強さの関係をシミュレートした結果を示す図である。
【図５】変形例１に係る発光装置の構成を示す断面図である。
【図６】変形例２に係る発光装置の構成を示す断面図である。
【図７】変形例１に係る発光装置の光取出効率及び変形例２に係る発光装置の光取出効率を、比較例とともに示した表である。
【図８】実施例１に係る発光装置の平面図である。
【図９】図８から第２電極を取り除いた図である。
【図１０】図９から有機層及び絶縁層を取り除いた図である。
【図１１】図８のＡ−Ａ断面図である。
【図１２】実施例２に係る発光装置の平面図である。
【図１３】図１２から隔壁、第２電極、有機層、及び絶縁層を取り除いた図である。
【図１４】図１２のＢ−Ｂ断面図である。
【図１５】図１２のＣ−Ｃ断面図である。
【図１６】図１２のＤ−Ｄ断面図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
（実施形態）
図１は、実施形態に係る発光装置１０の構成を示す断面図である。本実施形態に係る発光装置１０は、基板１００、光散乱層２００、及び発光部１４０を有している。光散乱層２００は基板１００の第１面１０２に形成されており、複数の粒子２０２を含んでいる。発光部１４０は基板１００の第１面１０２に形成されており、光散乱層２００を挟んで基板１００に対向している。ここで、基板１００の厚さ方向において、光散乱層２００は、第１領域２０４及び第２領域２０６を有している。第１領域２０４は基板１００に接している領域である。第２領域２０６は、第１領域２０４よりも発光部１４０側に位置している。第１領域２０４における粒子２０２の体積比率（すなわち第１領域２０４の全体に対する粒子２０２の体積比率）は、第２領域２０６における粒子２０２の体積比率（すなわち第２領域２０６の全体に対する粒子２０２の体積比率）よりも低い。例えば第１領域２０４における粒子２０２の体積比率は、第２領域２０６における粒子２０２の体積比率の１／４以下、さらに好ましくは１／１０以下である。
【００１２】
なお、粒子２０２の平均粒径は、例えば、発光装置１０の断面における粒子２０２の円相当径の平均値で定義することができる。また、上記した光散乱層２００の全体に対する粒子２０２の体積比率は、例えば基板１００の厚さ方向の断面において、光散乱層２００に対する粒子２０２の面積占有率で定義することができる。以下、発光装置１０について詳細に説明する。
【００１３】
発光装置１０は、例えば照明装置やディスプレイである。発光装置１０が有する発光部１４０は、ボトムエミッション型の発光部であり、発光部１４０の発光は光散乱層２００および基板１００を介して発光装置１０の外部へ放出される。ただし、発光部１４０の基板１００とは反対方向（つまり、発光装置１０の基板１００の厚さ方向の両方の方向）にも発光部１４０の発光が放出されるような構造（両面発光）、つまり一部がトップエミッション型の構造を有していてもよい。
【００１４】
発光部１４０がボトムエミッション型である場合、基板１００は、例えばガラスや透光性の樹脂などの透光性の材料で形成されており、基板１００のうち第１電極１１０とは逆側の面が発光装置１０の光取出面になっている。基板１００は、例えば矩形などの多角形である。また、基板１００は可撓性を有していてもよい。基板１００が可撓性を有している場合、基板１００の厚さは、例えば１０μｍ以上１０００μｍ以下である。特に基板１００をガラス材料で可撓性を持たせる場合、基板１００の厚さは、例えば２００μｍ以下である。基板１００を樹脂材料で可撓性を持たせる場合は、基板１００の材料として、例えばＰＥＮ（ポリエチレンナフタレート）、ＰＥＳ（ポリエーテルサルホン）、ＰＥＴ（ポリエチレンテレフタラート）、又はポリイミドを含ませて形成されている。また、基板１００が樹脂材料を含む場合、水分が基板１００を透過することを抑制するために、基板１００の少なくとも発光面（好ましくは両面）に、ＳｉＮｘやＳｉＯＮなどの無機バリア膜が形成されている。
【００１５】
発光部１４０は基板１００の第１面１０２に形成されており、第１電極１１０、有機層１２０、及び第２電極１３０を有している。
【００１６】
第１電極１１０及び第２電極１３０の少なくとも一方は、光透過性を有する透明電極である。例えば発光部１４０が基板１００側から光が放射されるボトムエミッション型の発光装置である場合、少なくとも第１電極１１０は透明電極である。一方、発光部１４０が両面発光するタイプ、すなわちボトムエミッション型とトップエミッション型の双方の特性を有する発光装置である場合、第１電極１１０および第２電極１３０の双方が透明電極である。
【００１７】
透明電極を構成する透明導電材料は、金属を含む材料、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＷＺＯ（Ｉｎｄｉｕｍ  Ｔｕｎｇｓｔｅｎ  Ｚｉｎｃ  Ｏｘｉｄｅ）、ＺｎＯ（Ｚｉｎｃ  Ｏｘｉｄｅ）等の金属酸化物である。透明電極の材料の屈折率は、例えば１．５以上２．２以下である。第１電極１１０の厚さは、例えば１０ｎｍ以上５００ｎｍ以下である。第１電極１１０は、例えばスパッタリング法又は蒸着法を用いて形成される。なお、第１電極１１０は、カーボンナノチューブ、又はＰＥＤＯＴ／ＰＳＳなどの導電性有機材料であってもよいし、薄い金属電極であってもよい。
【００１８】
第２電極１３０が透光性を有していない場合、第２電極１３０は、例えば、Ａｌ、Ａｕ、Ａｇ、Ｐｔ、Ｍｇ、Ｓｎ、Ｚｎ、及びＩｎからなる第１群の中から選択される金属、又はこの第１群から選択される金属の合金からなる金属層を含んでいる。この電極は、例えばスパッタリング法又は蒸着法を用いて形成される。
【００１９】
有機層１２０は、第１電極１１０と第２電極１３０の間に位置しており、正孔注入層、正孔輸送層、発光層、電子輸送層、及び電子注入層を有している。ただし、正孔注入層及び正孔輸送層の一方は形成されていなくてもよい。また、電子輸送層及び電子注入層の一方は形成されていなくてもよい。有機層１２０は、さらに他の層を有していてもよい。
【００２０】
基板１００と第１電極１１０の間には、光散乱層２００が形成されている。光散乱層２００は、有機材料又は無機材料からなるバインダー（ベース材）に複数の粒子２０２を混ぜたものである。光散乱層２００は、発光部１４０が発光した光を散乱する。
【００２１】
光散乱層２００のバインダー（ベース材）は、例えばイミド系、アクリル系、エーテル系、シラン系、又はシロキサン系の有機材料であってもよいし、ガラスペースト、ガラスフリット、又はＳｉＯ２ゾルなどの無機材料であってもよい。光散乱層２００のバインダーの屈折率は、例えば１．２以上２．２以下、好ましくは１．６以上１．９以下である。
【００２２】
光散乱層２００の粒子２０２は、例えば無機材料からなる。粒子２０２を構成する材料は、例えば酸化チタン、酸化ジルコニウム、又は酸化シリコンなどの酸化物である。粒子２０２の粒径、例えば球相当径（直径）の平均値は、例えば１００ｎｍ以上５μｍ以下である。さらに詳細には、この平均値は、発光部１４０が発光する光のピーク波長よりも小さいのが好ましく、特にこのピーク波長の１／２倍以上１倍以下であるのが好ましい。例えば上記したピーク波長が４００ｎｍ以上７００ｎｍ以下である場合、粒子２０２の球相当径（直径）の平均値は、３００ｎｍ以上６００ｎｍ以下である。粒子２０２は、透光性又は光反射性の一方を有している。粒子２０２が透光性を有している場合、粒子２０２の屈折率は２００のバインダーの屈折率と異なる。
【００２３】
光散乱層２００の厚さ方向において、粒子２０２の体積比率は分布を有している。具体的には、光散乱層２００のうち基板１００に接する領域（第１領域２０４）には、粒子２０２はほとんど存在しない。第１領域２０４の厚さは、第１領域２０４の粒子２０２の含有比率によって適宜設定される。粒子２０２が含有されていないまたは少ない場合、第１領域２０４の厚さは、例えば１０ｎｍ以上１００ｎｍ以下である。一方、粒子２０２がある程度含有される場合、第１領域２０４の厚さは、粒子径以上の厚みがよく、例えば、２００ｎｍ以上７００ｎｍ以下が好ましい。一方、光散乱層２００は、第１領域２０４よりも第１電極１１０側に、第２領域２０６を有している。第２領域２０６は、第１領域２０４よりも複数の粒子２０２を高密度で有している領域であり、その厚さは例えば３００ｎｍ以上１０００ｎｍ以下である。図１に示す例において、第２領域２０６は第１領域２０４に接している。ただし、第２領域２０６は第１領域２０４に接していなくてもよい。また、図１に示す例において、第２領域２０６は、第１電極１１０に接していない。ただし、第２領域２０６は第１電極１１０に接してもよい。第２領域２０６が第１電極１１０に接していない場合、光散乱層２００は、第２領域２０６と第１電極１１０の間に、粒子２０２の体積比率が低い領域（第３領域）を有していてもよい。なお、第１領域２０４、第２領域２０６、及びこの第３領域は、いずれも同一の樹脂材料をベース材として有してもよく、異なる材料を用いてもよい。
【００２４】
第２領域２０６の全体に対する粒子２０２の体積比率は、例えば２０％以上５０％以下である。この体積比率は、例えば基板１００の厚さ方向の断面において、第２領域２０６に対する粒子２０２の面積占有率で定義することができる。そして、粒子２０２の材料及びこの体積比率（すなわち光散乱層２００の粒子２０２の含有率）を調整することにより、第２領域２０６の屈折率を調整することができる。
【００２５】
また、図１のように、光散乱層２００と第１電極１１０の間には、絶縁層２１０が形成されていてもよい。例えば、光散乱層２００のバインダーとして透湿性の高い材料（たとえば前述のシロキサン系）を用いた場合は、発光部１４０へ水分の侵入を防ぐためにバリア層として絶縁層２１０を設けてもよい。逆に、光散乱層２００のバインダーとして透湿性の低い材料を使用した場合や、基板１００と光散乱層２００の間に設けた場合には、絶縁層２１０は第１電極１１０と光散乱層２００との間に形成されなくてもよい。絶縁層２１０は第１電極１１０に接している。絶縁層２１０を形成する材料は、例えばＳｉ３Ｎ４、ＳｉＮｘ、ＳｉＯＮ、ＳｉＯ２などの非導電性、透明性、及び水分に対するバリア性を有する材料である。また絶縁層２１０の厚さは、粒子２０２の粒径よりも厚く形成してもよく、この場合、絶縁層２１０は光散乱層２００の平坦化層として機能し、その結果、絶縁層２１０の上に形成される第１電極１１０の平坦性を保つことができる。
【００２６】
次に、発光装置１０の製造方法について説明する。まず、基板１００の第１面１０２の上に光散乱層２００を形成する。光散乱層２００は、例えばスピンコーティングやインクジェットなどの塗布法を用いて形成することができる。例えば、第１領域２０４となる層を、例えば粒子２０２を含まないバインダーを用いて形成し、その後、第２領域２０６となる層を、例えば粒子２０２を含むバインダーを用いて形成する。なお、第１領域２０４を硬化させる工程及び第２領域２０６を硬化させる工程は、一つの工程で行われてもよいし、互いに異なる工程で行われてもよい。また、第２領域２０６内で粒子２０２の体積占有率に分布を持たせる場合には、粒子２０２の含有率が異なる複数の塗布材料を準備し、これら塗布材料を塗り重ねていけばよい。なお、第２領域２０６内における粒子２０２の体積占有率の分布は、例えば絶縁層２１０に近づくにつれて粒子２０２の体積占有率が上がるようにしてもよいし、厚さ方向における第２領域２０６の両端において粒子２０２の体積占有率が低くなるようにしてもよい。
【００２７】
また、光散乱層２００は、光散乱層２００のバインダー（ベース材）をスピンコーティングやインクジェットなどにより塗布した後、粒子２０２を散布することにより形成されてもよい。さらに、光散乱層２００は、例えば第１領域２０４となるフィルムと、第２領域２０６となるフィルムをこの順に基板１００の第１面１０２に貼り付けることにより形成されてもよい。
【００２８】
次いで、光散乱層２００の上に絶縁層２１０を形成する。絶縁層２１０は、例えばスパッタ装置を用いたスパッタリング法、蒸着法、スピンコーティングなどによる塗布法、ＣＶＤ法、又はフィルムによる張り合わせを用いて形成することができる。次いで、第１電極１１０、有機層１２０、及び第２電極１３０をこの順に形成する。
【００２９】
本実施形態において、光散乱層２００は粒子２０２を有している。このため、発光部１４０から基板１００に光が入射する際に、この光は光散乱層２００において散乱される。その結果、発光部１４０からの光の取り出し効率は向上する。
【００３０】
また、光散乱層２００のうち基板１００に接する領域（第１領域２０４）の粒子２０２の体積比率は、光散乱層２００の第２領域２０６の粒子２０２の体積比率よりも低い。このため、光散乱層２００に含まれる粒子２０２と基板１００との接触する部分の面積が小さくできるため、光散乱層２００と基板１００の密着性は向上する。第１領域２０４に粒子２０２が含まれていない場合（言い換えると粒子２０２が基板１００に接触していない場合）、光散乱層２００と基板１００の密着性は特に高くなる。
【００３１】
図２は、光散乱層２００における粒子２０２の体積含有率と発光装置１０から出射した光の強さの関係をシミュレートした結果を示す図である。このシミュレーションにおいて、光散乱層２００の全体に粒子２０２が含まれている。また、発光装置１０から射出する光は白色である。本図に示すように、粒子２０２の体積含有率が２０％以上５０％以下のとき（特に２５％以上４５％以下のとき）に、発光装置１０から出射する光は強くなる。
【００３２】
図３は、光散乱層２００のバインダーの屈折率と発光装置１０から出射した光の強さの関係をシミュレートした結果を示す図である。このシミュレーションにおいて、光散乱層２００の全体に粒子２０２が含まれている。また、発光装置１０から射出する光は白色である。本図に示すように、バインダーの屈折率が１．６以上１．９以下のときに、発光装置１０から出射する光は強くなる。
【００３３】
図４は、粒子２０２の粒子径と発光装置１０から出射した光の強さの関係をシミュレートした結果を示す図である。このシミュレーションにおいて、光散乱層２００の全体に粒子２０２が含まれている。また、発光装置１０から射出する光は白色である。本図に示すように、粒子２０２の粒径が３００ｎｍ以上７００ｎｍ以下のときに、発光装置１０から出射する光は強くなる。
【００３４】
（変形例１）
図５は、変形例１に係る発光装置１０の構成を示す断面図である。本変形例に係る発光装置１０は、光散乱層２００と絶縁層２１０の間に平坦化層２２０を備えている点を除いて、実施形態に係る発光装置１０と同様の構成である。平坦化層２２０を構成する材料は、第１電極１１０と屈折率の差が小さいのが好ましい。具体的には、平坦化層２２０を構成する材料の屈折率は、１．５以上２．２以下である。このような材料としては、例えばＩＴＯ、ＩＺＯ、ＩＷＺＯ、ＺｎＯ等の金属酸化物や、高屈折率かつ透光性を有する絶縁材料がある。平坦化層２２０の厚さは、３００ｎｍ以上３μｍ以下であり、好ましくは８００ｎｍ以上１６００ｎｍ以下である。また、平坦化層２２０は、光散乱層２００のバインダー、例えばシロキサン系の材料によって形成されていてもよい。平坦化層２２０の厚さは、粒子２０２の粒径の平均値よりも厚いのが好ましい。
【００３５】
平坦化層２２０が透明導電材料で形成されている場合、平坦化層２２０は、例えばスパッタリング法又は蒸着法を用いて形成される。平坦化層２２０が高屈折率かつ透光性を有する絶縁材料で形成されている場合、平坦化層２２０は、例えばＣＶＤ法を用いて形成される。一方、平坦化層２２０が光散乱層２００のバインダーを用いて形成されている場合、光散乱層２００及び平坦化層２２０は、例えば、塗布法を用いて、以下のようにして形成される。まず、第１領域２０４となる層を、例えば粒子２０２を含まないバインダーを用いて形成し、次いで、第２領域２０６となる層を、例えば粒子２０２を含むバインダーを用いて形成する。次いで、平坦化層２２０となる層を、例えば粒子２０２を含まないバインダーを用いて形成する。なお、第１領域２０４を硬化させる工程、第２領域２０６を硬化させる工程、及び平坦化層２２０を硬化させる工程は、一つの工程で行われてもよいし、少なくとも第１領域２０４（又は平坦化層２２０）が他とは異なる工程で行われてもよい。
【００３６】
本変形例によっても、実施形態と同様に、発光装置１０の光の取出効率は向上する。また、光散乱層２００と絶縁層２１０の間に平坦化層２２０を有している。平坦化層２２０を設けることにより、光散乱層２００の粒子２０２に起因した凹凸は平坦化される。また、平坦化層２２０の屈折率を第１電極１１０の屈折率に近づけるかほぼ等しくすることにより、光が放射される際のプラズモンに起因した損失を低減することができる。なお、本変形例において、発光装置１０は絶縁層２１０を有していなくてもよい。
【００３７】
（変形例２）
図６は、変形例２に係る発光装置１０の構成を示す断面図である。本変形例に係る発光装置１０は、基板１００の第２面１０４に光機能層２３０を備える点を除いて、変形例１に係る発光装置１０と同様の構成である。
【００３８】
光機能層２３０は、例えば光取出フィルムやマイクロレンズなどの光機能フィルムであり、基板１００の第１面１０２とは逆側の面に、凸部（または凹部）を繰り返し有している。凸部の場合、この凸部は、例えば半球状である。凹部または凸部は、例えば正方格子または六方格子の格子点に配置されている。また、凸部の高さ／幅（又は直径）は、例えば０．４以上０．８以下である。
【００３９】
本変形例によっても、実施形態と同様に、発光装置１０の光の取出効率は向上する。また、光散乱層２００と基板１００の密着性は向上する。さらに、基板１００のうち光が射出する面である第２面１０４には光機能層２３０が設けられている。このため、発光装置１０の光の取出効率はさらに向上する。なお、光機能層２３０の代わりに、基板１００の第２面１０４に、サンドブラスト法などを用いて凹凸を形成してもよい。
【００４０】
なお、実施形態に示した発光装置１０に光機能層２３０を設けてもよい。
【００４１】
図７は、変形例１に係る発光装置１０の光取出効率及び変形例２に係る発光装置１０の光取出効率を、比較例とともに示した表である。この表において、光取出効率（出射する光の強度）は、比較例１に対する比で示されている。
【００４２】
比較例１に係る発光装置１０は、図１に示した発光装置１０から、光散乱層２００を取り除いた構造を有している。比較例２に係る発光装置１０は、比較例１に係る発光装置１０に光機能層２３０を設けた構造を有している。比較例３に係る発光装置１０は、比較例１に係る発光装置１０の基板１００の第１面１０２と絶縁層２１０との間に平坦化層２２０を設け、基板１００の第１面１０２と平坦化層２２０の界面に、回折格子で形成した規則的な凹凸を設けた構造を有している。比較例４に係る発光装置１０は、比較例１に係る発光装置１０の基板１００の第１面１０２と絶縁層２１０との間に平坦化層２２０を設け、基板１００の第１面１０２と平坦化層２２０の界面に、サンドブラストによって形成したにランダムな凹凸を設けた構造を有している。比較例５に係る発光装置１０は、比較例１に係る発光装置１０に光散乱層２００の第２領域２０６のみを設け、さらに光散乱層２００の第２領域２０６と絶縁層２１０との間に平坦化層２２０を設けた構成を有している。
【００４３】
比較例２、比較例３、比較例４、及び比較例５において、発光装置１０の光取出効率は、それぞれ、１．６、１．５、１．１、及び１．７であった。これに対し、変形例１及び変形例２において、光の取出効率はそれぞれ１．８、１．９であった。このように、光散乱層２００に第１領域２０４を有する変形例１，２の発光装置１０の光取出し効率は高いことが示された。
【００４４】
（実施例１）
図８は、実施例１に係る発光装置１０の平面図である。図９は図８から第２電極１３０を取り除いた図である。図１０は図９から有機層１２０及び絶縁層１５０を取り除いた図である。図１１は、図８のＡ−Ａ断面図である。本実施例に係る発光装置１０は照明装置であり、基板１００のほぼ全面に発光部１４０が形成されている。
【００４５】
詳細には、基板１００の第１面１０２には第１電極１１０、第１端子１１２、及び第２端子１３２が形成されている。第１端子１１２及び第２端子１３２は、第１電極１１０と同じ材料を用いて形成された層を有している。この層は、第１電極１１０と同一の工程で形成される。また、第１端子１１２のうち第１電極１１０と同様の材料で形成されている層は、第１電極１１０と一体になっている。一方、第２端子１３２は第１電極１１０から分離している。また、基板１００の第２面１０４は光取出し面である。
【００４６】
また、第１端子１１２及び第２端子１３２は、第１電極１１０を挟んで互いに逆側に位置している。本図に示す例では基板１００は矩形である。そして、第１端子１１２は基板１００の一辺に沿って形成されており、第２端子１３２は、基板１００の４辺のうち第１端子１１２とは逆側の辺に沿って形成されている。ただし、第１端子１１２及び第２端子１３２のレイアウトは、本図に示す例に限定されない。
【００４７】
基板１００のうち有機層１２０が形成されるべき領域は、絶縁層１５０によって囲まれている。絶縁層１５０は、例えばポリイミドなどに感光性の材料を含ませて形成されており、露光及び現像工程を経て、所定の形状に形成される。絶縁層１５０は、第１電極１１０が形成された後、かつ有機層１２０が形成される前に形成される。ただし、絶縁層１５０は形成されていなくてもよい。
【００４８】
有機層１２０は、絶縁層１５０で囲まれた領域の内側に形成されている。有機層１２０の構成は、実施形態に示した通りである。また、有機層１２０の上には第２電極１３０が形成されている。第２電極１３０の一部は、絶縁層１５０をまたいで第２端子１３２の上まで延在している。
【００４９】
そして、基板１００の第１面１０２には、光散乱層２００及び平坦化層２２０が形成されている。なお、平坦化層２２０と第１電極１１０の間には絶縁層２１０が形成されていてもよい。また、基板１００の第２面１０４には、光機能層２３０が形成されていてもよい。
【００５０】
（実施例２）
図１２は、実施例２に係る発光装置１０の平面図である。図１３は、図１２から隔壁１７０、第２電極１３０、有機層１２０、及び絶縁層１５０を取り除いた図である。図１４は図１２のＢ−Ｂ断面図であり、図１５は図１２のＣ−Ｃ断面図であり、図１６は図１２のＤ−Ｄ断面図である。
【００５１】
実施例２に係る発光装置１０はディスプレイであり、基板１００、第１電極１１０、発光部１４０、絶縁層１５０、複数の開口１５２、複数の開口１５４、複数の引出配線１１４、有機層１２０、第２電極１３０、複数の引出配線１３４、及び複数の隔壁１７０を有している。
【００５２】
第１電極１１０は、第１方向（図１２におけるＹ方向）にライン状に延在している。そして第１電極１１０の端部は、引出配線１１４に接続している。
【００５３】
引出配線１１４は、第１電極１１０を第１端子１１２に接続する配線である。本図に示す例では、引出配線１１４の一端側は第１電極１１０に接続しており、引出配線１１４の他端側は第１端子１１２となっている。本図に示す例において、第１電極１１０及び引出配線１１４は一体になっている。そして第１端子１１２の上及び引出配線１１４の上には、導体層１８０が形成されている。導体層１８０は、第１電極１１０よりも抵抗の低い金属、例えばＡｌ又はＡｇを用いて形成されている。なお、引出配線１１４の一部は絶縁層１５０によって覆われている。
【００５４】
絶縁層１５０は、図１２、及び図１４〜図１６に示すように、複数の第１電極１１０上及びその間の領域に形成されている。絶縁層１５０には、複数の開口１５２及び複数の開口１５４が形成されている。複数の第２電極１３０は、第１電極１１０と交差する方向（例えば直交する方向：図１２におけるＸ方向）に互いに平行に延在している。そして、複数の第２電極１３０の間には、詳細を後述する隔壁１７０が延在している。開口１５２は、平面視で第１電極１１０と第２電極１３０の交点に位置している。そして、複数の開口１５２はマトリクスを構成するように配置されている。
【００５５】
開口１５４は、平面視で複数の第２電極１３０のそれぞれの一端側と重なる領域に位置している。また開口１５４は、開口１５２が構成するマトリクスの一辺に沿って配置されている。そしてこの一辺に沿う方向（例えば図１２におけるＹ方向、すなわち第１電極１１０に沿う方向）で見た場合、開口１５４は、所定の間隔で配置されている。開口１５４からは、引出配線１３４の一部分が露出している。そして、引出配線１３４は、開口１５４を介して第２電極１３０に接続している。
【００５６】
引出配線１３４は、第２電極１３０を第２端子１３２に接続する配線であり、第１電極１１０と同一の材料からなる層を有している。引出配線１３４の一端側は開口１５４の下に位置しており、引出配線１３４の他端側は、絶縁層１５０の外部に引き出されている。そして本図に示す例では、引出配線１３４の他端側が第２端子１３２となっている。そして、第２端子１３２の上及び引出配線１３４の上にも、導体層１８０が形成されている。なお、引出配線１３４の一部は絶縁層１５０によって覆われている。
【００５７】
開口１５２と重なる領域には、有機層１２０が形成されている。有機層１２０の構成は、実施形態に示したとおりである。そして、発光部１４０は、開口１５２と重なる領域それぞれに位置していることになる。
【００５８】
なお、図１４及び図１５に示す例では、有機層１２０を構成する各層は、いずれも開口１５２の外側まではみ出している場合を示している。そして図１２に示すように、有機層１２０は、隔壁１７０が延在する方向において、隣り合う開口１５２の間にも連続して形成されていてもよいし、連続して形成していなくてもよい。ただし、図１６に示すように、有機層１２０は、開口１５４には形成されていない。
【００５９】
第２電極１３０は、図１２、図１４〜図１６に示すように、第１方向と交わる第２方向（図１２におけるＸ方向）に延在している。そして隣り合う第２電極１３０の間には、隔壁１７０が形成されている。隔壁１７０は、第２電極１３０と平行すなわち第２方向に延在している。隔壁１７０の下地は、例えば絶縁層１５０である。隔壁１７０は、例えばポリイミド系樹脂などの感光性の樹脂であり、露光及び現像されることによって、所望のパターンに形成されている。なお、隔壁１７０はポリイミド系樹脂以外の樹脂、例えばエポキシ系樹脂やアクリル系樹脂、二酸化珪素等の無機材料で構成されていても良い。
【００６０】
隔壁１７０は、断面が台形の上下を逆にした形状（逆台形）になっている。すなわち隔壁１７０の上面の幅は、隔壁１７０の下面の幅よりも大きい。このため、隔壁１７０を第２電極１３０より前に形成しておくと、蒸着法やスパッタリング法を用いて、第２電極１３０を基板１００の一面側に形成することで、複数の第２電極１３０を一括で形成することができる。また、隔壁１７０は、有機層１２０を分断する機能も有している。
【００６１】
そして、基板１００の第１面１０２には、光散乱層２００及び平坦化層２２０が形成されている。なお、平坦化層２２０と第１電極１１０の間には絶縁層２１０が形成されていてもよい。また、基板１００の第２面１０４には、光機能層２３０が形成されていてもよい。
【００６２】
次に、本実施例における発光装置１０の製造方法を説明する。まず、基板１００の第１面１０２に光散乱層２００を形成する。この際、光散乱層２００と第１電極１１０との間に平坦化層２２０および絶縁層２１０を形成してもよい。次いで、第１電極１１０、引出配線１１４，１３４を形成する。これらの形成方法は、実施形態において第１電極１１０を形成する方法と同様である。
【００６３】
次いで、引出配線１１４の上、第１端子１１２の上、引出配線１３４の上、及び第２端子１３２の上に、導体層１８０を形成する。次いで、絶縁層１５０を形成し、さらに隔壁１７０を形成する。次いで有機層１２０及び第２電極１３０を形成する。
【００６４】
以上、図面を参照して実施形態及び実施例について述べたが、これらは本発明の例示であり、上記以外の様々な構成を採用することもできる。
【図１】
2017130278.tif 000003
【図２】
2017130278.tif 000004
【図３】
2017130278.tif 000005
【図４】
2017130278.tif 000006
【図５】
2017130278.tif 000007
【図６】
2017130278.tif 000008
【図７】
2017130278.tif 000009
【図８】
2017130278.tif 000010
【図９】
2017130278.tif 000011
【図１０】
2017130278.tif 000012
【図１１】
2017130278.tif 000013
【図１２】
2017130278.tif 000014
【図１３】
2017130278.tif 000015
【図１４】
2017130278.tif 000016
【図１５】
2017130278.tif 000017
【図１６】
2017130278.tif 000018
【国際調査報告】
2017130278.tif 000019
2017130278.tif 000020
2017130278.tif 000021
2017130278.tif 000022